(57)【特許請求の範囲】
【請求項１】
繊維性材料を包装するための方法であって、繊維性材料はセルロースアセテートトウであり、
前記方法は、
（ａ）繊維性材料を少なくとも一つの上部シートと下部シートの間に配置することを含み、
前記上部シートの表面積は、繊維性材料の上部表面の面積より大きく、そして前記下部シートの表面積は、繊維性材料の下部表面の面積よりも大きい；
（ｂ）繊維性材料の対向する側の下部シートの一部を折り畳んで、対向する側の対向する端に沿って下部折り目を形成する；
（ｃ）繊維性材料の対向する側の上部シートの一部を折り畳んで、対向する側の対向する端に沿って上部折り目を形成する；
（ｄ）上部シートと下部シートを連結するために、外周を一周する、接着層を備えたテープを張り付けることであって、前記テープが１０から１７５Ｎ／ｃｍの引張強度を有する；及び
（ｅ）繊維性材料を少なくとも上部シートと下部シートの間に配置する前に、又は繊維性材料を少なくとも上部シートと下部シートの間に配置した後であるがステップ（ｂ）の前に、繊維性材料を４５から４５５トンの力で圧縮する、
ことを含み、
（ｆ）繊維性材料がストラップを用いて抑制されない、
方法。
【請求項２】
前記テープの表面積は、繊維性材料の側面の表面積の少なくとも５％であり、好ましくは５から８０％である、請求項１の方法。
【請求項３】
前記上部シートは、繊維性材料の各側で下部シートに重なる、請求項１又は２の方法。
【請求項４】
前記下部シートは、繊維性材料の各側で上部シートに重なる、請求項１又は２の方法。
【請求項５】
重なる部分に適用された後、更にテープの下から気泡を除去することを含む、請求項３又は４の方法。
【請求項６】
前記繊維性材料はストラップを用いて抑制されない、請求項１乃至５のいずれか１項の方法。
【請求項７】
前記テープは、０．５〜１０Ｎ／ｃｍ２の剪断強度を有する、請求項１乃至６のいずれか１項の方法。
【請求項８】
前記下部シートと上部シートは、長手方向に少なくとも５％重複している、請求項１乃至７のいずれか１項の方法。
【請求項９】
前記下部折り目および上部折り目は、折り畳まれている、請求項１乃至８のいずれか１項の方法。
【請求項１０】
前記下部シート及び上部シートは、厚紙、ポリエチレン、ポリプロピレン、ポリブチレン、これらのコポリマーおよびこれらの組み合わせからなる群から選択される、請求項１乃至９のいずれか１項の方法。
【請求項１１】
前記下部シートと上部シートは織布されている、被覆されている、又はニットされている、請求項１乃至１０のいずれか１項の方法。
【請求項１２】
前記（ａ）工程の繊維性材料は非密封ライナーを含む、請求項１乃至１１のいずれか１項の方法。
【請求項１３】
前記繊維性材料は（ａ）工程の前に圧縮される、請求項１乃至１２のいずれか１項の方法。
【請求項１４】
前記（ａ）工程はさらに繊維性材料を圧縮することを含む、請求項１乃至１２のいずれか１項の方法。
【発明の詳細な説明】
【技術分野】
【０００１】
本出願は、２０１４年２月２１日に出願された欧州特許出願１４１５６２６０．３の優先権を主張するものであり、その全体が参照により本明細書に組み込まれる。
【０００２】
本発明は、一般に少なくとも上部シート、下部シート、およびテープを使用して繊維性材料を包装するための方法に関する。特に、本発明は、上部包装層、下部包装層、及びテープの外周域を使用してセルロースアセテートトウのベールを包装するための方法に関する。
【背景技術】
【０００３】
繊維性材料を包装するための方法および材料は知られている。セルロースアセテートトウは、例えば、通常、包装、保存および輸送のためにベールに圧縮される繊維性材料である。セルロースアセテートトウは、シガレットフィルタに加工することができるセルロース繊維の連続的な帯又は束である。
一般に、セルロースアセテートトウは、低嵩密度、例えば、約１００ｋｇ／ｍ３を有し、改善された取り扱いおよび効率的輸送のために、この嵩密度を増大させるように圧縮される。ベールに圧縮された後はセルロースアセテートトウは膨張力を持つが、これは所望の嵩密度及び保存および輸送のためのサイズを維持するために効果的に制御されなければならない。
ポリエステルストラップなどの包装材料は、典型的には、トウベール（ｔｏｗ  ｂａｌｅ）の膨張力に対抗するために使用され、そして包装するために圧縮されたトウの、開放直前の３５Ｎ／ｃｍ２までのオーダーである極めて大きい内部圧力に耐えることができなければない。
トウベールが一度包装されたら、包装材料はまた５Ｎ／ｃｍ２までの内部の力を維持することができなければならない。
【０００４】
多数の包装方法が従来技術によって示唆されている。米国特許第８，１６１，７１６号には、プレスのベースから包装されたベールの所望の高さの距離を、５０から２５０ｍｍ、より好ましく８０から２００ｍ、更に好ましくは９０から１８０ｍｍだけ過度に圧縮し、そしてプレスベースと包装された、または包装されない状態の所望の高さとの距離を調整し、そして圧力を掛けたベールに適用された圧力を解放することを含む、フィルタートウベール（ｆｉｌｔｅｒ  ｔｏｗ  ｂａｌｅ）の包装方法が開示されている。
【０００５】
米国特許第５，７３２，５３１号は、圧縮された、弾性繊維のベールをラッピングする方法を開示し、前記方法は以下の工程を含む：
少なくとも２つの部分を含む、再利用可能なベールラップキット（ｂａｌｅ  ｗｒａｐ  ｋｉｔ）を提供すること含み、各個々の部分は、他の部分との接合時に、圧縮された弾性繊維のベールを実質的に囲みそして包含するようにされる；
キノコ及びループファスナは、各部分の縁部に沿って配置され、互いに各部分を接合するようにされる；圧縮されていない弾力繊維が提供される；及び
圧縮されていない、弾力繊維のある部分はキットにより囲まれている。これらの繊維が圧縮され、そしてキノコ及びループファスナーが係合される。
【０００６】
米国特許第４，１５７，７５４号は、少なくとも０．２ｄａＮの／ｃｍ２の内圧下にある圧縮された繊維、フィラメント、または有線トウ（cabled tow）が、
外部包装により包装されており、包装の重複領域は接着剤、例えば、ネオプレン−クロロプレンゴム系接着剤により接合されていることを開示する。このような方法によって、従来、包装を保持するために使用されていたストラップ、ベルト又はワイヤを除去することができる。図１に示すように、接着剤は全重複領域に適用される「のり」である。
【０００７】
ＧＢ１５１２８０４は、飼料を準備しそしてこれを包装する方法を発明とし、前記方法は、以下の工程を含む：緑の牧草を部分的にしおれさせ、それらの圧縮されたブロックを不透過性プラスチック材料のバッグや包装材に挿入し、空気の侵入に対してバッグや包装材を密封し、密封前又は後にその内容物を大気に排出できるように逆止弁を設ける。
【０００８】
ＡＵ７３７５３１は羊毛のベール（ｂａｌｅ）を包装するバッグの形の多層プラスチック包装を開示し、バッグはベールのために、実質的に正方形の底を形成するために一端で密封されている。ウールバッグを製造するために用いられる多層共押出フィルムの構造は、輸送および保存中に羊毛ベールの乱暴な取り扱いに耐えられるようにするために必要な機械的特性を得るように慎重に設計される。多層フィルムは、コア又は多層フィルムの中間層を形成する高剛性プラスチック材料の第１の層、および高強度プラスチック材料の第２および第３の層を備える。多層フィルムの所望の物理的特性または機械的特性は、各第１、第２及び第３の層の様々な密度のポリエチレンプラスチック材料の混合物を使用して達成される。
【０００９】
ＡＵ３３０２１８４は、広げたときにバッグが広い長方形の底を形成するように、バッグの一方の端を複数の閉鎖要素により閉鎖した不織布シート材料のバッグ及びバッグの他の端を閉鎖する閉鎖フラップを備えたウールパックを発明としている。バッグは、実質的に同様の幅の、２つに折り畳まれたサイドガセット（side gusset）をその間にはさむ様に働く対向する外側層を含む４層構造に平坦化された浴槽の形態であり、各ガセットは平坦化されたチューブの長手方向の端から内側に延び、２つのガセットの内側縁部は実質的に平坦化されたチューブの長手方向中心線に沿って延びている。複数の閉鎖要素は、隣接する外側層に各ガセットの各層を接続するそれぞれのマイターシール（mitre seal）を含む。各マイターシールはチューブの底部横方向縁部の中央領域から斜めにチューブのそれぞれの長手方向縁部まで対角線方向に延びる。四層が底部横方向縁部を横切って延びているシールによってさらに接続されているので、膨張したバッグ内では、４つのマイターシールそれぞれは、前記広い長方形の底部の中央領域から前記実質的に長方形の底部のコーナー部まで延びるような配置とされている。
【００１０】
しかし、これらの既存の包装方法は、複雑で、高価であり、そして危険な場合がある。例えば、高圧下においてストラップが保管中に突然開く（snap）ことがあり、又は開口時に跳ね返ることがある。真空シールや熱シールをするには追加の機器を必要とし、シールは、保存中に真空または気密状態を維持するのに十分な強度を持つものでなければならない。このように、繊維性材料を包装するための改良された方法、特にセルロースアセテートトウのベールを包装する方法であって、コストが安く、複雑でなく、そして繊維性材料の内部の圧力に耐えるように十分に強固である包装方法に対する需要が存在する。
【発明の概要】
【００１１】
本発明は繊維性材料を包装するための方法に関し、前記方法は、
（ａ）繊維性材料を少なくとも一つの上部シートと下部シートの間に配置することを含み、
前記上部シートの表面積は、繊維性材料の上部表面の面積より大きく、そして前記下部シートの表面積は、繊維性材料の下部表面の面積よりも大きい；
（ｂ）繊維性材料の対向する側の下部シートの一部を折り畳んで、対向する側の対向する端に沿って下部折り目を形成する；
（ｃ）繊維性材料の対向する側の上部シートの一部を折り畳んで、対向する側の対向する端に沿って上部折り目を形成する；及び
（ｄ）上部シートと下部シートを連結するために、接着層を備えたテープの外周域を適用する、
ことを含む。
テープの表面積は、繊維性材料の側面の表面積の少なくとも５％であるか、または繊維性材料の側面の表面積の５〜８０％の範囲であり得る。いくつかの態様では、繊維性材料は圧縮されたセルロースアセテートトウのベールである。
いくつかの態様では、上部シートは、繊維性材料の各側で下部シートに重なる。他の態様では、下部シートは、繊維性材料の各側で上部シートに重なる。上部シートと下部シートは、１００から８００μｍの厚さを有することができる。この方法はさらに、重複する部分に適用された後、テープの下から気泡を除去すること含むことができる。
（ａ）から（ｄ）の工程は、大気温度および圧力下で行うことができる。
いくつかの態様では、テープは、実質的に強化繊維を含まなくてもよい。好ましい実施形態では、ストラップは、繊維性材料の膨張を抑制するために必要とされない。しかし、いくつかの実施形態において、そのようなストラップを使用してもよい。
テープは、１０から１７５Ｎ／ｃｍの引張強度を有することができる。いくつかの態様では、テープの引張強度は、少なくとも８７Ｎ／ｃｍであってもよい。
テープは、０．５〜１０Ｎ／ｃｍ２の剪断強度を有することができる。いくつかの態様では、テープの剪断強度は、少なくとも４Ｎ／ｃｍ２であってもよい。下部シートと上部シートは、横方向に少なくとも５％重複してもよい。
下部折り目および上部折り目は、折り畳まれていてもよい。包装された繊維性材料は、実質的に平坦な側面を有することができる。いくつかの態様では、包装された材料の上部および底部は、また実質的に平坦であっても良く、そして包装された繊維性材料は、その側面にまたはその上部及び底部上に積み上げてもよい。
他の態様では、包装された材料の上部および底部は、凸状または凹状であっても良く、これらの態様では、包装された繊維性材料は、その側面上に積層することができる。下部シート及び上部シートは、厚紙、ポリエチレン、ポリプロピレン、ポリブチレン、これらのコポリマーおよびこれらの組み合わせからなる群から選択することができる。
下部シートと上部シートは、織布され、被覆され、ニットされた、及び／又は多層のフィルムであってもよい。いくつかの態様では、上部折り目および下部折り目は（ｄ）工程の前に折り畳みテープにより固定されている、または必要に応じて一時的に固定されていてもよく、折り畳みテープは、（ｄ）工程のテープと同じまたは異なる材料の、テープの別個の部分である。
（ａ）工程の繊維性材料は、上部及び下部シートから繊維性材料を分離する非密封ライナーを含むことができる。
上部シートの表面積は、下部シートの表面積と実質的に同様であってもよい。
繊維性材料は（ａ）工程の前に圧縮することができる。（ａ）工程はさらに、繊維性材料を圧縮することを含むことができる。
【００１２】
第２の実施形態では、本発明は、繊維性材料を包装するための方法であって、前記方法はテープの外周域によって上部シートと下部シートを繊維性材料に固定することを含み、上部シート及び下部シートは、繊維性材料の側面に沿って重なり、さらに、上部シートと下側のシートの少なくともの一部分が、実質的に平坦な側面を有する包装された繊維性材料を提供するために折り畳まれていることを特徴とする。いくつかの態様では、繊維性材料は圧縮されたセルロースアセテートトウのベールである。
【００１３】
第３の実施形態において、本発明は、繊維性材料を包装するための方法に関し、前記方法は上部シートと下部シートをテープの外周域により固定することを含み、上部シートと下部シートは繊維性材料の側面に沿って重なっており、そしてさらにテープの表面積は、繊維性材料の側面の面積の少なくとも５％である。
いくつかの態様では、繊維性材料は圧縮されたセルロースアセテートトウのベールである。
【００１４】
第４の実施形態において、本発明は、大気温度で、テープの外周域によって２つの対向するシートを接着すること含む繊維性材料を包装する方法に関する。
いくつかの態様では、繊維性材料は圧縮されたセルロースアセテートトウのベールである。
【図面の簡単な説明】
【００１５】
本発明は、添付の非限定的な図面を参照することにより、より良く理解されるであろう。
【００１６】
【図１】図１は、本発明の実施形態による、包装するために準備されたセルロースアセテートトウのベールを示す。
【００１７】
【図２】図２は、本発明の実施形態による、折り畳まれた下部シートを有するセルロースアセテートトウのベールを示す。
【００１８】
【図３】図３は、本発明の実施形態による、折り畳まれた上部シートを有するセルロースアセテートトウのベールを示す。
【００１９】
【図４】図４は、本発明の実施形態による、テープが適用されたセルロースアセテートトウのベールを示す。  そして
【００２０】
【図５】図５は、本発明の実施形態による、包装されたセルロースアセテートトウのベールを示す。
【発明を実施するための形態】
【００２１】
序論
【００２２】
本発明は、繊維性材料を包装するための方法に関する。
一実施形態では、この方法は、繊維性材料を好ましくは、圧縮立方体（ベール）の形で、少なくとも一つの上部シートと下部シートとの間に配置することを含み、繊維性材料の対向する側に下部シートの一部を折り畳み、繊維性材料の対向する側に上部シートの一部を折り畳み、そして上部シートと下部シートを結合するための接着剤層を含むテープの外周域を適用することを含む。
上部シートの表面積は、繊維性材料の上面の表面積よりも大きく、及び下部シートの表面積は、繊維性材料の下部面の表面積よりも大きい表面積よりも大きい。いくつかの態様では、下部シートが最初に折り畳まれ、そして上部シートは繊維性材料の各側の下部シートに重なる。他の態様では、上部シートが最初に折り畳まれ、繊維性材料の各側の下部シートに重なる。
【００２３】
上部及び下部のシートの表面積は、それぞれ、それにより覆われる繊維性材料の表面積よりも大きいことが好ましい。
表面積のこの差を考慮するために、各シートの余分な材料は、好ましくは折り畳まれ、繊維性材料の長手方向の側縁に沿って、必要に応じて三角形状に折り畳まれ、そして「畳まれた状態」でシートの下に押し込まれ、または代替的にその上に「折り畳まれた状態」でシートの上で折り畳まれても良い。
得られた縁の折り畳み目は、包装された繊維性材料の側面に沿って増大したシート材料を提供し、その結果強度を増し、時期尚早にシートが引き裂かれる可能性を減少させる。
【００２４】
上部シートと下部シートを連結するために使用されるテープは、好ましくは、繊維性材料の側面の面積の少なくとも５％、より好ましくは少なくとも１０％、より好ましくは少なくとも４０％の表面積を有している。範囲に関しては、テープは、繊維性材料の側面の表面積の５〜８０％の表面積、好ましくは１０から７５％、そして最も好ましくは２５〜７５％を有している。
上部及び下部シートの各々は、１００から８００μｍの厚さを有することができ、好ましくは２００から５００μｍ、より好ましくは３００から４００μｍまでの厚さを有することができる。上部及び下部シートは、それぞれボール紙、ポリエチレン、ポリプロピレン、ポリブチレン、これらのコポリマーおよびこれらの組み合わせからなる群から選択される材料から構成されてもよい。
材料は、織布または編地、強化または非強化、また、被覆されてもよい。いくつかの態様では、上部及び下部シートはそれぞれ多層膜であってもよい。
【００２５】
他の実施形態では、繊維性材料を包装するための方法は、長手方向に延びるテープの外周域によって上部シートと下部シートを固定することを含み、
前記上部シートと下部シートは、繊維性材料の側面に沿って重なり、そしてさらにテープの表面積は繊維性材料の側面の面積の少なくとも５％である。
必要に応じて、同じまたは異なるタイプの複数の周辺テープが、上部シートを下部シートに固定するために外周域において使用することができる。
【００２６】
さらに他の実施形態では、繊維性材料を包装するための方法は、外気温度で、テープの外周域によって、２つの対向するシートを接着すること含む。
【００２７】
本発明の包装するための方法は、有利なことに、熱シーリング、真空シーリング、ストラップ、または他の閉鎖材料または手段を必要とすることなく、繊維性材料の内部の圧力に耐えることができる。
したがって、本発明は、有利なことに、保存および輸送に適した、繊維性材料を包装するための、複雑でなくかつコストの掛からない方法を実現するものである。
【００２８】
包装された繊維性材料の開口は、例えば、一つの周辺テープに沿って横方向に切断し、そして長手方向に延びる側縁部に沿ってシートを切断することによって達成することができる。繊維性材料の膨張力は、好ましくは、切断プロセスを容易にする。切断は、好ましくは、シートを切断することなくテープを切断する切断装置、例えば、安全ナイフ、レターオープナー、及び他の既知の切断装置を用いて達成することができる。
【００２９】
繊維性材料
【００３０】
本明細書に記載のように、本発明は、繊維性材料を包装するための方法に適用することができる。繊維性材料は、使用、保管及び／又は輸送のために包装される任意の繊維性材料であってもよい。いくつかの実施形態では、繊維性材料は、ポリエステル、ポリプロピレン、ポリエチレン、オレフィン、および他のポリマー材料よりなる群から選択され得る。いくつかの実施形態では、繊維性材料は、チモシー干し草、アルファルファ干し草、オーチャードグラス干し草、バミューダグラス干し草、エンバク干し草、クローバー干し草、牧草干し草、フェスク干し草とトールフェスク干し草の様な草や干し草であってもよい。さらに別の実施形態では、繊維性材料は、綿、グラスファイバー断熱材、ビートパルプ、木の削りくずよりなる群から選択されてもよい。
本明細書に示されるように、好ましい実施形態では、繊維性材料は、セルロースアセテート、好ましくは、セルロースアセテートトウを含み、本質的にそれらからなり、またはそれらからなり、それらは一般的に包装する前に、ベールを形成するために圧縮される。セルロースアセテートトウを製作し及びセルロースアセテートトウのベールを形成する方法は米国特許第７，６１０，８５２；７，５８５，４４２；７，５８５，４４１；８，３０８，６２４；６，９２４，０２９及び７，４８７，７２０に開示されており、これらのすべては、参照により本明細書に組み込まれる。
【００３１】
繊維性材料は圧縮されるか、またはそうでなければ、包装する前にコンパクトにすることもできる。包装中の圧縮は、繊維性材料の容積を少なくとも１０％、好ましくは少なくとも２５％、またはより好ましくは少なくとも４０％の減少させることができる。範囲に関しては、繊維性材料の容積は、圧縮することによって、１０から８０％、好ましくは２５から７５％、または４０から７０％低減させることができる。圧縮量を決定する際に、特に、干し草などの低い着火温度を有する繊維性材料において繊維状材料の燃焼性を考慮することができる。いくつかの態様において、繊維性材料、例えば、セルロースアセテートトウは、少なくとも４０％、好ましくは少なくとも６０％、より好ましくは少なくとも７０％圧縮することができる。
【００３２】
圧縮した後であって、テープで梱包を固定する前に、プラテンを後退させてもよく、あるいは僅かに開いてもよい。この後退工程は、容積の増加量を２０％未満とすることができ、例えば、１５％未満または１０％未満、必要に応じて０．５〜１５％とすることができる。
包装されたベールを解放するためにプラテンを開いた後、得られた、包装された繊維性材料はさらに膨張させてもよく、その結果、制限された程度の範囲の、上部及び下部シートおよび／またはテープの延伸を引き起こし、包装が完了した時点と膨張が実質的に終了した時点との容積及び高さの差に基づいて、必要に応じて容積の増加量を２０％未満とすることができ、例えば、１５％未満または１０％未満、必要に応じて１〜１５％、例えば、１〜１０％とすることができる。
【００３３】
上部および下部シート
【００３４】
上部及び下部シートは、同じまたは異なる材料から構成されてもよい。
シートは柔軟であり、織物、フィルム又はホイルから製作することができ、
例えば、単層押出フィルムまたは多層押出しフィルムであっても良い。フィルム又はホイル、紙、ポリマー又は金属の一つ以上を含むことができる。一の態様では、上部および下部シートは段ボールを含む。他の態様では、一方または両方のシートは、ポリマーフィルムまたはホイルを含む。ポリマーフィルムまたはホイルは、エチレン／酢酸ビニルコポリマー、ポリ塩化ビニリデン、ポリエチレンホモポリマー、ポリプロピレンホモポリマー、エチレン／α−オレフィンコポリマー、ポリ塩化ビニル、ポリアミド、ポリエステル、およびポリスチレンを含むことができる。ポリエチレンフィルムは、長鎖低密度ポリエチレンフィルムであってもよい。
【００３５】
いくつかの態様では、シートは、織布、または織布および被覆されたポリエステル、ポリプロピレン、ポリエチレン、スクリム、及び他の繊維強化フィルムから形成されてもよい。
【００３６】
シートは、さらに、層の特性を変えるために変性剤、顔料、加工助剤、静電防止剤、および他の添加剤を含んでもよい。例えば、フィルムは、液体不透過性、水蒸気不透過性またはその両方の特性を持つものであってもよい。各シートには継ぎ目や穿孔を有しない、一つの連続シートであってもよい。いくつかの実施形態では、シートは、繊維または紐強化ポリマーフィルムを含んでもよい。
【００３７】
シートは、透明、半透明または不透明であってもよいし、様々な色のものであってもよい。一の態様では、フィルムは黒色である。他の態様では、シートは透明である。
【００３８】
シートは、１００から８００μｍの厚さ、好ましくは２００〜６００μｍ、より好ましくは３００から４００μｍの厚さを有することができる。シートは、マシンとＸマシン方向の双方に、幅１センチあたり１０から１７５Ｎの引張強度、好ましくは幅１センチあたり最小１７から１３１Ｎ、より好ましくは幅１センチあたり最小４３から８７Ｎの引張強度を有していてもよい。いくつかの態様では、シートは、幅１センチあたり約８７Ｎの引張強度を有していてもよい。所望の最終的なトウ  ベール  包装の高さ及び容積を維持するために、シートの伸びは過大であってはならず、上記負荷範囲内で１〜２０％の範囲であってもよく、１〜１０％が好ましい。
【００３９】
テープ
【００４０】
その表面に接着剤を含有する実質的に平坦な基板を有するテープ（必要に応じてテープロール状に巻かれた）は、上記のように包装された後に、裂けや過度の膨張を引き起こす過度の伸張をすることがなく、繊維性材料の膨張力に耐えるのに十分に強い任意のテープであってもよい。繊維性材料が、セルロースアセテートトウのベールである場合には、テープ上の力は１０から１７５Ｎ／ｃｍの範囲とすることができ、例えば、１７から１３１Ｎ／ｃｍ、４３から８７Ｎ／ｃｍ、または最大８７Ｎ／ｃｍとすることができる。
【００４１】
テープは、例えば、引張荷重要件および／または一定のせん断負荷の様な引張強度を満たすように選択することができる。引張荷重要件は、クロスマシンまたは一次荷重方向の幅のセンチメートル（ｃｍ）あたりのニュートン（Ｎ）で測定され、ＡＳＴＭ  Ｄ３７５９またはＰＳＴＣ−１３１に従って測定することができ、その全体が参照により本明細書に組み込まれる。テープは、１０から１７５Ｎ／ｃｍの引張荷重、好ましくは１７から１３１Ｎ／ｃｍ、より好ましくは４３から８７Ｎ／ｃｍに耐えることができるのが良い。他の態様では、テープは、少なくとも８７Ｎ／ｃｍの引張荷重に耐えることができるのがよい。
好適なテープは、例えば、米国特許公報第２０１４／０００４７６５、ＥＰ２６３１２７８Ａ１、ＷＯ２０１３／０３７６４８Ａ２、およびＷＯ２０１２／１５００９９Ａ１に記載されており、これらは参照により本明細書に組み込まれる。
【００４２】
一定のせん断荷重は、平方センチメートル当たりのキログラムで測定され、
ＡＳＴＭ６４６３−９９、手順Ａを用いて測定することができる。その全体は参照により本明細書に組み込まれる。試験は、所望の重量で行われ、テープは、３，０００分後において、可能な場合は、一定のせん断荷重に耐えることができる。可能でない場合とは、３，０００分の経過前にテープの滑りまたは分離が発生するものとして定義される。テープは、０．５Ｎ／ｃｍ２から１０Ｎ／ｃｍ２、好ましくは０．６Ｎ／ｃｍ２から７Ｎ／ｃｍ２、より好ましくは２から６Ｎ／ｃｍ２、最も好ましくは、４から６Ｎ／ｃｍ２の一定のせん断荷重に耐えることができるであろう。他の態様では、テープは、少なくとも４Ｎ／ｃｍ２の一定のせん断荷重に耐えることができるであろう。
【００４３】
本発明の方法のためにテープを選択する際に、テープの他の特性も考慮することが出来るが、これらは引裂強度、結合強度、粘度、ガラス転移温度、破断点伸び、剥離強度及び軟化点を含めることができる。テープは、剥離強度、すなわち、取り扱いの容易さを十分可能にするために、それを分離させる力に抵抗する能力を有していてもよい。剥離強度は、取り扱いやテープ用途のために十分に高くても良いが、テープを引裂き又はカットするために必要な力よりも低くても良い。剥離強度は、テープの粘着力を調整することによって制御することができる。いくつかの態様では、米国公開公報２０１３／０２３３４８５に開示されているようにテープは、少なくとも２．７Ｎ／ｃｍ、好ましくは少なくとも４．３Ｎ／ｃｍの剥離強度を有することができる。本出願はその全体が参照により本明細書に組み込まれる。テープの剥離力は、テープの幅と使用される担体の種類に依存することがある。テープは、取り扱いを容易にするために十分な伸びを有していてもよい。いくつかの実施形態では、テープは、１％から２５％、好ましくは１％から１５％、より好ましくは５％〜１５％まで伸び率を有していてもよい。
【００４４】
テープは、紙、ラミネート、フィルム、発泡体または発泡フィルムなどの基材または担体を含んでもよい。フィルムは、ポリエチレン、ポリエチレンテレフタレート、ポリプロピレン、ポリエステル、ポリアミド（ナイロン−６、ナイロン−６，６、ナイロン−６，９、ナイロン−６，１０、ナイロン−６，１２、ナイロン−１１及びナイロン−１２を含む）、ポリウレタン、それらの混合物、およびコポリマーで構成されてもよい。フィルムは、モノまたは２軸配向されたものであっても良い。担体はまた、ニット生地、スクリム、テープ、三つ編み、房の付いた織物（ｔｕｆｔｅｄ  ｔｅｘｔｉｌｅ）、フェルト、織布（平織り、綾織や朱子織含む）、補強布、ワープニット、不織布ウェブ（連結ステープル繊維ウェブ、フィラメントウェブ、メルトブローンウェブ、およびスパンボンドウェブを含む）の様な織物担体を含んでもよい。
【００４５】
接着剤は感圧性接着剤であっても良く、例えば、室温で乾燥した状態で、永久的に粘着性及び接着性を持つ粘弾性組成物であっても良い。ボンディングは、事実上全ての基質に、瞬間的に穏やかな加圧力を加えることで達成される。
使用される感圧性接着剤は、コポリマーブロックを含むブロックコポリマーをベースとするものを含む。これらのブロックは、好ましくは、例えば、スチレンなどのビニル芳香族化合物（Ａブロック）及び、例えば、ブタジエン、イソプレンの様な１，３−ジエン（Ｂブロック）の重合を介して形成され、又はこれらの２つのコポリマーから形成されても良い。異なるブロックコポリマーの混合物も使用することができる。部分的にまたは完全に水素化された製品を使用することが好ましい。ブロックコポリマーは、線状Ａ−Ｂ−Ａ構造を有していてもよい。同様に、半径方向のアーキテクチャを有するブロックコポリマーを使用し、また星状形状および線形マルチブロックコポリマーを使用することも可能である。ポリスチレンブロックの代わりに、例えば、約７５℃よりも大きいガラス転移温度を有する、他の芳香族化合物を含有するホモポリマーおよびコポリマー（好ましくはＣ８からＣ１２芳香族化合物）をベースとするポリマーブロックを利用することも可能であり、それらの芳香族化合物は、例えば、αメチルスチレンを含む芳香族化合物のブロックがある。
【００４６】
また、７５℃より高いガラス転移温度を有する（メタ）アクリル酸ホモポリマーおよびアクリル酸コポリマーブロックをベースとするポリマーブロックも利用可能である。この文脈において、ハードブロックとして、（メタ）アクリル酸ポリマーに基づくものを排他的に利用するブロックコモノマーにならず、例えば、多環芳香族ブロック、ポリスチレンブロックのみでなく、また、ポリ（メタ）アクリル酸ブロックを利用するものを採用することが可能である。
無機でなく及び主要部分が無機でない、より具体的には、有機およびポリマー材料のガラス転移温度の数値は、ＤＩＮ５３７６５：１９９４年３月（第２．２．１章）に従ったガラス転移温度の数値Ｔｇである。これらの記載は特定の場合に別段の記述がない限り参照により本明細書に組み込まれる。
本発明に従えば、スチレン−エチレン／ブチレンブロックコポリマー及びスチレン−エチレン／プロピレンブロックコポリマーを含む、スチレン−ブタジエンブロックコポリマー、スチレン−イソプレンブロックコポリマー及び／又はそれらの水素化生成物に代えて、さらにポリジエン含有エラストマーブロック、例えば、２つ以上の異なる１，３−ジエンのコポリマーを利用するブロックコポリマー及びそれらの水素化生成物を利用することができる。例えば、変性無水マレイン酸または変性シランスチレンブロックコポリマーの様な、官能基化ブロックコポリマーを用いてもよい。ブロックコポリマーの典型的な使用濃度は、３０から７０重量％、より具体的には３５から５５重量％の範囲の濃度である。
【００４７】
さらにテープに含まれてもよいポリマーは、純粋な炭化水素、例えば、不飽和ポリジエン、例えば、天然または合成ポリイソプレン又はポリブタジエン；実質的な化学的に飽和しているエラストマー、例えば、飽和エチレン−プロピレンコポリマー、α−オレフィンコポリマー、ポリイソブチレン、ブチルゴム、エチレン−プロピレンゴム；及び、また化学的に官能基化された炭化水素、例えば、ハロゲン含有、アクリレート含有、またはビニルエーテルを含有するポリオレフィンであり、これらはビニル芳香族化合物含有ブロックコポリマーの半分まで置換することができる。
【００４８】
テープは、さらに粘着付与剤または粘着付与樹脂を含むことができる。好適な粘着付与樹脂は、ロジンまたはロジン誘導体に基づく、部分的または完全に水素化された樹脂を含む。また、水素化された炭化水素樹脂を少なくとも部分的に使用することも可能であり、水素化された炭化水素樹脂の例には、部分的又は完全に水素化された芳香族含有炭化水素樹脂（例えば、ＡｒａｋａｗａのアルコンＰ及びアルコンＭシリーズ、又はイーストマンからのＲｅｇａｌｉｔｅシリーズ）から得られたもの、水素化ジシクロペンタジエンポリマーをベースとする炭化水素樹脂（例えば、ＥｘｘｏｎのＥｓｃｏｒｅｚ  ５３００シリーズ）、水素化Ｃ５／Ｃ９樹脂に基づく炭化水素樹脂（ＥｘｘｏｎのＥｓｃｏｒｅｚ  ５６００シリーズ）、水素化Ｃ５樹脂（ＥａｓｔｍａｎのＥａｓｔｏｔａｃ）ベースとする炭化水素樹脂、および／またはこれらの混合物に基づくものがある。ポリテルペンに基づく水素化ポリテルペン樹脂も使用することができる。粘着付与樹脂は、単独で及び混合物中の両方で使用することができる。
【００４９】
また、テープは、紫外線吸収剤、立体障害アミン、オゾン劣化防止剤、金属不活性化剤、加工助剤、およびエンドブロック強化樹脂のような光安定剤を含む添加剤をさらに含むことができる。可塑剤は、液状樹脂、可塑剤油、または低分子量液体ポリマー（モル質量１５００ｇ／モル（数平均）未満または液体ＥＰＤＭグレードを有する低分子量ポリイソブチレンを含む）を含むことができる。
【００５０】
テープは、一つまたは二つの層の接着剤が、使用されるまで並んでいるライナー材料を有していてもよい。好適なライナー材料は、包括的に上に挙げた材料のすべてを含む。しかし、好ましいのは、ポリマーフィルムまたは良いサイズの、長繊維紙の様な材料を使用するものであるが、これらに限定されない。
【００５１】
離型剤は、キャリアやフィルムの上面に適用される場合があった。好適な剥離剤はステアリルスルホサクシネート（ｓｔｅａｒｙｌ  ｓｕｌｆｏｓｕｃｃｉｎａｔｅｓ）またはステアリルスルホスクシナメート（ｓｔｅａｒｙｌ  ｓｕｌｆｏｓｕｃｃｉｎａｍａｔｅ）の様な長鎖アルキル基に基づいた界面活性剤ベースの離型システムを含み、また、例えば、ＤＥ２８４５５４１  Ａに記載されているように、ポリビニルステアリルカルバメート、ポリエチレンイミンステアリルカルバミド、Ｃ１４−Ｃ２８脂肪酸のクロム錯体及びステアリルコポリマーからなる群から選択することができるポリマーを含む。本特許の全ては参照により本明細書に組み入れられる。
同様に好適な離型剤は、例えば、過フッ素化アルキル基を持つアクリルポリマーをベースとするもの、ポリ（ジメチルシロキサン）のようなシリコーンまたはフルオロシリコーン化合物に基づく離型剤である。剥離剤の被覆にはシリコーン系ポリマーを含むことができる。剥離効果を持つシリコーン系ポリマーの特に好ましい例には、ポリウレタンおよび／またはポリウレア変性シリコーン、好ましくは、オルガノポリシロキサン／ポリ尿素／ポリウレタンブロックコポリマー、より好ましくは、ＥＰ１３３６６８３Ｂ１の実施例１９に記載されるようなポリマーを含む。本特許の全ては参照により本明細書に組み入れられる。それらのシリコーン系ポリマーには、７０％のシリコーンの重量分率および３０ｍｇ  ＫＯＨ／ｇの酸価を有するアニオン安定化された、ポリウレタン‐及び尿素‐変性シリコーンを含む。一実施形態では、剥離層は、剥離効果成分の１０から２０重量％、より好ましくは１３から１８重量％を含む。
【００５２】
包装前に、テープは、ロールの形で提供することができ、換言すると、それ自体の上に巻き取られたアルキメデス螺旋の形で、又は接着剤の側に、シリコーン処理された紙又はシリコン処理された膜のような剥離材料のライニングを持つロールの形である。接着テープの裏面は、ロール状に巻かれた粘着テープの巻き戻し特性に有益に影響させるように、裏面ワニスを添加することがある。
【００５３】
テープは、低伸縮性を有するＰＥＴ糸またはストリングから作られた双方向に撚った（ｂｉｄｉｒｅｃｔｉｏｎａｌ  ｌａｉｄ）／織布からなる補強材を含むことができる。特に、横糸を通した縦糸ニットは好ましい。撚った繊維の場合縦糸に波形構造が欠けている場合は、追加の伸縮性が材料に導入されていないことを意味するからである。他の実施形態では、テープは、強化ストリング又は繊維を含まない。
【００５４】
テープの幅は、その引張強度、剪断強度、及び最終用途の負荷要件に応じて、選択することができる。上で述べた様に、セルロースアセテートトウへの適用及び記載された好ましい強度の範囲においては、テープの幅は、繊維性材料の側面の表面積の少なくとも５％、好ましくは少なくとも１０％、より好ましくは少なくとも２５％である。範囲に関しては、テープの幅は、繊維性材料の側面の表面積の５から８０％の表面積を持つテープを提供するように選択され、好ましくは１０から７５％、そして最も好ましくは２５から５０％である。
テープの厚さは、テープの所望の引張強度、剪断強度並びにその適用用途に応じて適宜選択することができる。テープの厚さは変わる場合があるが、好ましくは５０から４００ミクロン、例えば、７５から２００ミクロンまたは１００から１５０ミクロンの範囲である。
【００５５】
包装方法
【００５６】
本明細書に記載のように、本発明の方法は、繊維性材料、例えば、セルロースアセテートトウの包装に関する。繊維性材料は、包装される前に圧縮することができる。圧縮されていない繊維性材料は、任意の形状、例えば、立方体、直角プリズム、円柱等、好ましくは直角プリズム（ｒｅｃｔａｎｇｕｌａｒ  ｐｒｉｓｍ）で提供されてもよい。さらなる態様では、圧縮されていない繊維性材料は、臭気や水の浸透、または他の種類の汚染を抑制するために、ライナー、例えば、繊維性材料とシートの間のライナーの形で提供しても良い。使用される場合、ライナーは、好ましくは繊維性材料の、その程度を問わず圧縮を押さえる為には使用されないのが良い。ライナーは、下部シート及び／又は上部シートと同じ材料で作られたライナーを含む、当技術分野で公知の任意の従来のライナーであってもよい。ライナーは、熱または真空密封性でなく、したがって、気密性ではない。
【００５７】
包装の前に、繊維性材料は大きな缶に保存されても良く、それによって大気圧下で繊維性材料を格納することができる。缶は、形状を持つ繊維性材料を提供するために開くことができる。立方体または直角プリズムに圧縮された繊維性材料を形成するように、繊維性材料は、公知の方法により圧縮されてもよい。
図１に示すように、繊維性材料１０は、直角プリズムで提供される。繊維性材料１０は圧縮の前又は後に下部シート１５と上部シート２０との間に配置される。
示されるように、下部シート１５は下部プラテン２５上にあり、上部シート２０は上部プラテン３０に着脱自在に取り付けられるか、または取り付けられていない。各シートは磁石、テープ、ロープ、バンジーコード、またはその他の固定手段を含む既知の手段によって、そのそれぞれのプラテンに取り付けることができる。下部シート１５と上部シート２０の表面積は、それぞれ、繊維性材料１０の上部表面積と底面積よりも大きくなっている。シートサイズは、折り畳まれたとき、完全に繊維性材料１０を覆うに十分な材料を提供するように選択される。
【００５８】
圧縮されていない繊維性材料が、下部シート１５と上部シート２０との間に配置されたら、プレスが作動されて繊維性材料を囲み、そして繊維性材料１０を圧縮するために、下部プラテン２５を上昇させ又は上部プラテン３０を下降させる。繊維性材料１０を圧縮するために目標とする力が予定の滞留時間適用される。滞留時間は０．１〜１０分の範囲、好ましくは０．１〜５分、より好ましくは０．１〜２．５分であってもよい。目標の印加力は４５から４５５トンの範囲であってもよい。上記の様に、圧縮した後ある一定割合の後退と緩和が許容される。圧縮された繊維性材料は、プラテンが後退した後であるが、テープで上部及び下部シートを固定する前の、圧縮された繊維性材料に維持されている残留力を抑える。圧縮された繊維性材料がセルロースアセテートトウのベールである実施形態では、残留力は最大約３５Ｎ／ｃｍ２であってもよい。
包装がテープで固定され、そして包装され、圧縮された繊維性材料を解放するためにプレスが開かれると、繊維性材料が包装物を埋めるように、包装は垂直方向にそしておそらく横方向に膨張して包装材料を伸長させる場合がある。
包装材料が伸長すると、繊維性材料の圧縮力は低下するが、それでも約５Ｎ／ｃｍ２でまであり得る。圧縮力は、約４８時間この範囲内に留まることができる。そして、この時間の後に徐々に減少することがある。
【００５９】
いくつかの態様（図示せず）において、繊維性材料１０は、下部シート１５と上部シート２０との間に配置される前に圧縮されている。これらの態様では、下部プラテン２５と上部プラテン３０は不要であり、シートは手動で繊維性材料１０上に配置されてもよい。
【００６０】
下部シート１５と上部シート２０との間に配置される前に、又は配置した後に
繊維性材料が圧縮されると、包装は、好ましくは大気温度および圧力で行うのが良い。
【００６１】
図２に示すように、下部シート１５は繊維性材料１０の上及び周りに折り畳まれる。下部シート１５は繊維性材料１０の下部の各コーナーに沿って折り畳まれる。示されるように、下部シート１５の折り目は折り畳まれた状態にあり、これは、示すように下部シート１５の余分な材料が下部シート１５の平らな外側部分と繊維性材料１０の間にあることを意味する。折り目は、例えば、ダクトテープやマスキングテープなどのテープを含む任意の既知の固定手段により固定されてもよい。いくつかの態様では、折り目は、透明な荷造りテープで固定することができる。固定手段は、本明細書に開示されたテープであってもよい。しかし、固定手段は、周辺テープが適用されるまで、所定の位置に折り目を保持するための一時的な方法であるので、固定手段は、本明細書に開示されたテープの強度要件を満たす必要はない。
【００６２】
図３に示すように、その後上部シート２０は繊維性材料１０の周りに折り畳まれる。この態様では、下部シート１５は、上部シート２０の前に折り畳まれ、そして、したがって、図３にハッシュ線で示すように、上部シート２０が下部シート１５に重なる。下部シート１５に関連して記述される固定手段は同様に、上部シート２０の折り目を固定するために使用することができる。示されるように、上部シート２０の折り目は、本明細書に示されているように、
折り畳まれている。
【００６３】
下部シート１５と上部シート２０との間の重複している量は、長手方向に圧縮されたベールの全高さの少なくとも５％、好ましくは少なくとも７．５％、より好ましくは少なくとも１０％とすることができる。範囲に関しては、下部シート１５と上部シート２０との間の重複は、長手方向に圧縮されたベールの全高さの少なくとも１から４０％の範囲、好ましくは１から２５％、より好ましくは５から１５％、最も好ましくは、７．５から１０％である。本明細書で使用される場合、長手方向は地面に垂直な方向を指し、横方向は地面に平行な方向を指す。
【００６４】
他の態様（図示せず）において、上部シート２０が最初に折り畳まれ、そして下部シート１５は上部シート２０重複してもよい。図３に示す構成は、改善された水質及び汚染に対する抵抗力があるため好ましい。
【００６５】
下部シート１５と上部シート２０が折り畳まれた後に、テープ３５を適用することができる。図４に示すように、テープは、下部シート１５と上部シート２０との間の重複を覆うように適用される。
テープの幅は、好ましくは、その引張強度、剪断強度、及び最終用途の要件に基づいて選択される。セルロースアセテートトウのベールにおいては、テープの表面積は、繊維性材料の側面の面積の少なくとも１０％、好ましくは少なくとも２５％、より好ましくは少なくとも４０％である。範囲に関しては、テープは、繊維性材料の側面の表面積の１０から８０％の表面積を有し、好ましくは２５から７５％、そして最も好ましくは３０から５０％である。
テープは、本明細書に記載のように、引裂強度および一定のせん断荷重要件を満たすように選択される。したがって、テープは、圧縮された繊維性材料により、その上に架かる内部膨張圧に耐えることができる。テープ３５は、単一の外周域の形で適用されてもよく、またはそれ自体に重なるように適用されてもよい。テープは、手動でまたは自動で適用されてもよい。
【００６６】
テープが適用された後、テープは、その下の気泡を除去するために、自動または手動でスムーズにすることができる。しかし、包装方法は、シートまたはテープをシールする如何なる種類のシール方法を含まない。そして好ましくは包装を抑制するまたは抑えるために、ストラップが適用されるない。包装が終了された繊維性材料は気密ではなく、気密のジョイント部を全く持っていない。
【００６７】
包装が終了した繊維性材料を図５に示す。包装が終了した繊維性材料は、好ましくは実質的に平坦な側面を有し、それによって保存および／または輸送中に積み上げに適するものとなる。
【００６８】
他の実施形態では、包装の方法は、本明細書に記載のように用いられるが、追加のシートを使用することができる。例えば、上部シートと下部シートを重複させる代わりに、重ね合わせを提供するために、第３のシート、あるいはさらに追加のシートを繊維性材料の周囲に適用することができる。さらに他の実施形態では、包装の方法は、繊維性材料の表面上に折り畳まれ、折り畳みが、本明細書に記載のテープで固定されている唯一のシートを使用することができる。さらに他の実施形態では、２以上のシート層とテープを適用してもよい。
【００６９】
図に開示された繊維性材料は、立方体形状として示されているが、他の形状であってもよく、それに対応して折り畳みプロセスはシートが重なるようにし、そして周辺テープで接続される様に変更されても良いと了解される。
【００７０】
本発明は、以下の非限定的な例を考察することにより、より良く理解されるであろう。
【００７１】
実施例
【００７２】
実施例１
【００７３】
上部プラテンと下部プラテンを含むプレスが提供された。上部プラテンは巻き上げられそして脇に置かれた。その後、下部プラテンは床から上昇され、下部シートは磁石を使用して下部プラテンの上面に固定された。セルロースアセテートトウの缶は、下部プラテンの上部に置かれ、缶の底部が開かれた。缶のセルロースアセテートトウがプレスボックスに含まれるまで、下部プラテンが床におろされた。トウを含むプレスボックスと下部プラテンは一緒に上昇され、上部シートがその頂部に置かれた。上部プラテンは、その後、ロール状に巻かれて配置され、そして、トウと下部プラテンを含むプレスボックスが上部プラテンに接触する様に上昇させた。そして、セルロースアセテートトウの圧縮が始められた。押圧は、圧縮されたセルロースアセテートトウの立方体を形成するために、２．５分間３４５トンの圧力に維持された。押し出された空気がプラテンの周りに排出された。その後、下部プラテンは、セルロースアセテートトウのベール上に加えられる力を減少させるために、そのプレスされた高さを８％減少させた。それによって、ベールの内部圧力が約２７トンになった。
【００７４】
その後磁石を下部シートから除去した。図２に示すように、下部シートの過剰な材料、例えば、繊維性材料の底面積よりも大きい材料は、繊維性材料の対向する両側に折り畳まれた。折り目は透明テープで固定された。図３に示すように、上部シートの過剰な材料は、繊維性材料の対向する両側に折り畳まれた。
折り目は、テープで固定された。上部シートは長手方向に下部シートと５％重複していた。ポリエチレンテレフタレートを含むテープは、上部シートと下部シートを結合するために、繊維性材料の周囲に巻き付けられた。テープは４２センチメートルの幅と少なくとも８７  Ｎ／ｃｍの引張強度を有していた。
テープは、４Ｎ／ｃｍ２の一定のせん断荷重に３，０００分耐え、その後最大の力が発生し、アセテート繊維に皺がよって緩くなると共にベールの内部の力は減少した。繊維性材料の両側に対してテープを手動でスムーズにすることにより、気泡がテープから除去された。
【００７５】
本発明を詳細に説明してきたが、本発明の精神および範囲内の修正は当業者には容易であることは明らかであろう。本明細書、及び／または添付の特許請求の範囲に記載した発明の態様及び種々の実施形態および種々の特徴の全部または一部を組み合わせ又は交換されてもよいことが理解されるであろう。当業者によって理解されるように、様々な実施形態についての前述の説明では、他の実施形態を参照したそれらの実施形態は、適宜、他の実施形態と組み合わせられてもよい。さらに、当業者は、前述の説明は単なる例示であり、本発明を限定するものではないことを理解するであろう。
【００７６】
以下の実施形態はまた、本発明の主題である：
繊維性材料を包装するための方法であって、前記方法は、
（ａ）繊維性材料を少なくとも一つの上部シートと下部シートの間に配置することを含み、
前記上部シートの表面積は、繊維性材料の上部表面の面積より大きく、そして前記下部シートの表面積は、繊維性材料の下部表面の面積よりも大きい；
（ｂ）繊維性材料の対向する側の下部シートの一部を折り畳んで、対向する側の対向する端に沿って下部折り目を形成する；
（ｃ）繊維性材料の対向する側の上部シートの一部を折り畳んで、対向する側の対向する端に沿って上部折り目を形成する；及び
（ｄ）上部シートと下部シートを連結するために、接着層を備えたテープの外周域を適用する、
ことを含む方法。
２．前記テープの表面積は、繊維性材料の側面の表面積の少なくとも５％である、実施態様１の方法。
３．前記上部シートは、繊維性材料の各側で下部シートに重なる、実施態様１の方法。
４．前記下部シートは、繊維性材料の各側で上部シートに重なる、実施態様１の方法。
５．前記繊維性材料は圧縮されたセルロースアセテートトウのベールである、実施態様１の方法。
６．前記テープの表面積は、繊維性材料の側面の表面積の少なくとも５〜８０％のである、実施態様１の方法。
７．前記シートは、１００から８００μｍの厚さを有する、実施態様１の方法。
８．重複する部分に適用された後、更にテープの下から気泡を除去すること含む、実施態様１の方法。
９．（ａ）から（ｄ）の工程は、大気温度および圧力下で行う、実施態様１の方法。
１０．前記テープは、実質的に強化繊維を含まない、実施態様１の方法。
１１．繊維性材料はストラップ用いて抑制されない、実施態様１の方法。
１２．前記テープは、１０から１７５Ｎ／ｃｍの引張強度を有する、実施態様１の方法。
１３．前記テープの引張強度は、少なくとも８７Ｎ／ｃｍである、実施態様１の方法。
１４．前記テープは、０．５〜１０Ｎ／ｃｍ２の剪断強度を有する、実施態様１の方法。
１５．前記テープの剪断強度は、少なくとも４Ｎ／ｃｍ２である、実施態様１の方法。
１６．前記下部シートと上部シートは、長手方向に少なくとも５％重複している、実施態様１の方法。
１７．前記下部折り目および上部折り目は、折り畳まれている、実施態様１の方法。
１８．前記包装された繊維性材料は、実質的に平坦な側面を有する、実施態様１の方法。
１９．前記下部シート及び上部シートは、厚紙、ポリエチレン、ポリプロピレン、ポリブチレン、これらのコポリマーおよびこれらの組み合わせからなる群から選択される、実施態様１の方法。
２０．前記下部シートと上部シートは織布されている、実施態様１の方法。
２１．前記下部シートと上部シートは被覆されている、実施態様１の方法。
２２．前記下部シートと上部シートはニットされている、実施態様１の方法。
２３．前記下部シートと上部シートは多層のフィルムである、実施態様１の方法。
２４．前記上部折り目および下部折り目は（ｄ）工程の前に折り畳みテープにより固定されており、折り畳みテープは、（ｄ）工程のテープと異なるテープである、実施態様１の方法。
２５．前記（ａ）工程の繊維性材料は非密封ライナーを含む、実施態様１の方法。
２６．前記上部シートの表面積は下部シートの表面積と実質的に同様である、実施態様１の方法。
２７．前記繊維性材料は（ａ）工程の前に圧縮される、実施態様１の方法。
２８．前記（ａ）工程はさらに繊維性材料を圧縮することを含む、実施態様１の方法。
２９．繊維性材料を包装するための方法であって、
前記方法はテープの外周域によって上部シートと下部シートを繊維性材料に固定することを含み、
上部シート及び下部シートは、繊維性材料の側面に沿って重なり、さらに、上部シートと下側のシートの少なくともの一部分が、実質的に平坦な側面を有する包装された繊維性材料を提供するために折り畳まれていることを特徴とする、方法。
３０．前記繊維性材料は圧縮されたセルロースアセテートトウのベールである、
実施態様２９の方法。
３１．繊維性材料を包装するための方法であって、前記方法は上部シートと下部シートをテープの外周域により固定することを含み、上部シートと下部シートは繊維性材料の側面に沿って重なっており、そしてさらにテープの表面積は、繊維性材料の側面の表面積の少なくとも５％である、方法。 
３２．前記繊維性材料は圧縮されたセルロースアセテートトウのベールである、実施態様３１の方法。
３３．大気温度で、テープの外周域によって２つの対向するシートを接着すること含む繊維性材料を包装する方法。
３４．前記、繊維性材料は圧縮されたセルロースアセテートトウのベールである、実施態様３３の方法。
【図１】
0006416927.tif 000002
【図２】
0006416927.tif 000003
【図３】
0006416927.tif 000004
【図４】
0006416927.tif 000005
【図５】
0006416927.tif 000006